(57)【要約】【課題】良好な溶接品質及び引張強度の高い溶接部を得ると共に、電池極間の接続抵抗を小さく、電池充放電時の通電ロスが減少でき、電池寿命向上に有効な組電池及びその溶接方法を提供する。【解決手段】複数個の単電池を電気絶縁性の収納ケースに一列又は複数列に収納後に、各単電池の極間を各接続金属板によって連結する組電池において、前記接続金属板３は、材質が銅製であり、各単電池２の正極部６と隣接する他の単電池２の負極部７との両面に前記接続金属板３を各々配置し、前記接続金属板３の片方と前記正極部６との各重ね継手、前記接続金属板３の他方と前記負極部６との各重ね継手がアークスポット溶接によって各々溶接５されている。【選択図】図３
2008123768.tif 000002
【特許請求の範囲】
【請求項１】
複数個の単電池を収納ケースに一列又は複数列に収納し、複数個の前記単電池の極間を接続金属板によって連結する組電池において、
前記接続金属板は、単電池の正極部と隣接する他の単電池の負極部との両面に前記接続金属板を配置し、前記接続金属板の片方と前記正極部との重ね継手、前記接続金属板の他方と前記負極部との重ね継手がアークスポット溶接によって各々溶接されていることを特徴とする組電池。
【請求項２】
前記接続金属板が、銅板又は表裏面をニッケルメッキされた銅板であることを特徴とする請求項１に記載の組電池。
【請求項３】
前記単電池の正極部又は負極部は、表裏面にニッケルメッキされた、鋼又は低炭素鋼であることを特徴とする請求項１に記載の組電池。
【請求項４】
前記ニッケルメッキの厚みは、１μｍ以上１０μｍ以下であることを特徴とする請求項３に記載の組電池。
【請求項５】
前記接続金属板の表面には、前記単電池の正極部に接続する箇所と他の単電池の負極部に接続する箇所とに分けて前記アークスポット溶接が１点ずつ又は２点ずつ施工されていることを特徴とする請求項１に記載の組電池。
【請求項６】
前記接続金属板の板厚が、０.４〜１.５mmであって、前記接続金属板の表面から単電池の正極部又は負極部への溶け込み深さが、０.１mm 以上かつ前記板厚の４／５以下であることを特徴とする請求項１に記載の組電池。
【請求項７】
前記接続金属板は、前記アークスポット溶接の位置より前記接続金属板の中心側に２つ以上の曲がり部を有することを特徴とする請求項１に記載の組電池。
【請求項８】
前記接続金属板と、前記正極部又は前記負極部との溶接部の接合面積が、５〜８mm2 であることを特徴とする請求項１に記載の組電池。
【請求項９】
複数個の単電池を収納ケースに一列又は複数列に収納し、複数個の単電池の極間を接続金属板によって溶接接続する組電池において、
前記接続金属板を、単電池の正極部と隣接する他の単電池の負極部との両面に前記接続金属板を配置し、前記接続金属板の一方と前記正極部との重ね継手を、前記接続金属板の他方と前記負極部との重ね継手を、前記正極部及び前記負極部の肉厚裏側まで溶かさない溶け込みとなる溶接条件又はこれに相当する入熱条件を用い、タングステン電極を用いるアークスポット溶接によって溶融接合することを特徴とする組電池。
【発明の詳細な説明】
【技術分野】
【０００１】
本発明は、複数個の単電池の正負極間を接続金属板によって連結する組電池及びその溶接方法に関する。
【背景技術】
【０００２】
ハイブリッド自動車や電気自動車や携帯機器等に使用する組電池（電池モジュールとも称す）は、大電流の充放電が要求されるため、数十本の単電池を直列に接続する必要がある。接続抵抗（電気抵抗）が大きいと、電圧降下による通電ロスが増加し、発熱量も大きくなり、電池の特性劣化，寿命低下が生じる。このため、従来より組電池の接続抵抗を小さくする方法や電池極間を連結する方法が幾つか提案されている。
【０００３】
特許文献１に記載の円筒型電池及び組電池では、雌ねじ孔が穿設され又は雄ねじ部が立設された面部を有する導電性材料からなる集電端子が前記面部を支持する脚部を介してそれぞれ正極部と負極部とに接続固定することが提案されている。この場合、電池の正負極部に取付けた集電端子と電池同士を接続する接続体とをボルトで締結する構造であるため、部品数が多く，コスト高になる。集電端子の脚部に切込みと凸部を設けて、電池の正極部や負極部にスポット溶接（抵抗溶接）しているが、溶接箇所が８箇所もあり、溶接工数が増加するという問題がある。また、集電端子は、ニッケル製のような導電性材料が使用されており、スポット溶接（抵抗溶接）の施工が可能であるが、板厚を多少厚くしても、ニッケル材の電気抵抗が銅材の電気抵抗と比べて大きいため、接続抵抗の減少に限界がある。また、ニッケル材は銅材より高価である。電気抵抗の小さい銅材は、ジュール発熱方式の抵抗溶接が困難であるため、集電端子には使用することができず、また、抵抗溶接と方法が異なるアーク溶接（アークスポット溶接）は適用されていない。
【０００４】
特許文献２に記載の組電池では、２本の単電池の正極キャップ上に配置された電気絶縁性樹脂製のプレートは、組電池の外周より小さく、単電池間の谷状空間に多角形状の窪みを有する突起が突設されており、前記プレート表面に前記単電池間を機械的，電気的に接続する金属ブスバを配置することが提案されている。この場合、電気絶縁性樹脂製のプレート上にＴ字状，十字状の金属ブスバを配置し、単電池の正極端子，負極端子にスポット溶接（抵抗溶接）している。金属ブスバの材質は記載されていないが、特許文献１と同様に、ニッケル製のような導電性材料と考えられる。また、電気抵抗の小さい銅材は、ジュール発熱方式の抵抗溶接が困難であるため、集電金属ブスバには使用することができない。また、抵抗溶接と方法が異なるアーク溶接（アークスポット溶接）は適用されていない。
【０００５】
特許文献３では、縦列に並べられる単電池の対向する電極端子に、第１電極ユニットと第２電池ユニットの外側に突出した金属リード板を固定しており、前記金属リード板の表面を互いに接触させる状態で接続することが提案されている。この場合、上段の第１電池ユニットと下段の第２電池ユニットとを連結する金属リード板の突出部同士を半田付け又はスポット溶接（抵抗溶接）している。また、複数個の単電池の極間同士を接続するリード板もスポット溶接（抵抗溶接）している。組電池の構造は異なるが、特許文献１，２と同様に、抵抗溶接と方法が異なるアーク溶接（アークスポット溶接）は適用されていない。また、電気抵抗の小さい銅材は、ジュール発熱方式の抵抗溶接が困難であるため、金属リード板及びリード板には使用することができない。
【０００６】
また、特許文献４に記載の組電池では、接続部材の２種類の突起の内、一方の突起は一方の単電池の封口体上に溶接され、他方の突起は他方の単電池の外装缶底面に溶接されることが提案されている。この場合、２種類の突起を有する接続部材を介して上側の単電池と下側の単電池とを連結する構造であり、一方の突起を下側の単電池正極面に溶接（抵抗溶接）し、他方の突起を上側の単電池負極面を溶接（抵抗溶接）している。接続部材には溶接時に溶接電極を取付けるリード部が突出しているため、溶接終了後にリード部を切断する又は折り曲げる必要があり、余分な工数が増えるという問題がある。溶接トーチを挿入する空間がないため、抵抗溶接と異なるアーク溶接等の他の溶接法は適用することができない。
【０００７】
特許文献５に記載の密閉型電池とその製造法及び密閉型電池用蓋板では、電池容器の開口部を密閉する蓋板の裏面は注入穴近傍が外周部より薄肉に形成され、該薄肉に形成された部分と封止栓との溶融によって前記注入穴が封止されていることが提案されている。この場合、蓋板の薄肉部分と封止栓とをアーク溶接して穴封止（溶融接合）しているが、角型電池の穴を封止溶接する技術であり、複数個の単電池の極間同士を接続溶接するものではない。また、角型電池の蓋板及び封止栓の材質はアルミニウムであり、銅やニッケルではない。材質や形状が異なると、溶接可能な適正条件が全く異なるため、アルミニウムの溶接条件をそのまま適用することができない。
【０００８】
また、特許文献６に記載の渦巻電極を備えた電池の製造法では、渦巻電極体の上下各電極突出端に略円盤状の金属無地板よりなる集電体を配置し、アークスポット溶接により集電体とこれと直角に交差接触する電極突出端とを溶接した後、電池ケース内に包み込むことが提案されている。この場合、円盤状の集電体と下側にある渦巻電極体の突出端とをアークスポット溶接しているが、丸型電池の電極部分を溶接する技術であり、複数個の単電池の極間同士を接続溶接するものではない。また、集電体及び渦巻電極体の材質はニッケルメッキ付の鋼板であり、銅やニッケルではない。特許文献５と同様に、材質や形状が異なると、溶接可能な適正条件が全く異なるため、鋼板の溶接条件をそのまま適用することができないという問題がある。
【０００９】
【特許文献１】特開平８−２８７８９８号公報
【特許文献２】特開２００４−１６４９８１号公報
【特許文献３】特開２０００−１３３２２７号公報
【特許文献４】特開２００１−２６６８４３号公報
【特許文献５】特開２００４−２５９５８４号公報
【特許文献６】特開昭６１−８５３９号公報
【発明の開示】
【発明が解決しようとする課題】
【００１０】
本発明の目的は、良好な溶接品質及び引張強度の高い溶接部を得ると共に、電池極間の接続抵抗を小さく、電池充放電時の通電ロスが減少でき、電池寿命向上に有効な組電池及びその溶接方法を提供することである。
【課題を解決するための手段】
【００１１】
本発明は、上記目的を達成するために、複数個の単電池を電気絶縁性の収納ケースに一列又は複数列に収納後に、各単電池の極間を各接続金属板によって連結する組電池において、前記接続金属板は、材質が銅製であり、各単電池の正極部と隣接する他の単電池の負極部との両面に前記接続金属板を各々配置し、前記接続金属板の片方と前記正極部との各重ね継手、前記接続金属板の他方と前記負極部との各重ね継手がアークスポット溶接によって各々溶接されていることを特徴とする。
【００１２】
特に、前記接続金属板は、板厚が０.４mm以上１.５mm以下であり、銅製のままか或いは銅製の表裏面にニッケルメッキされているとよい。
【００１３】
また、前記単電池の正極部又は負極部は、板厚が０.４mm以上１.５mm以下であり、材質が鋼製又は低炭素鋼であり、表裏面がニッケルメッキされていることがよい。特に、前記ニッケルメッキの厚みは、１μｍ以上１０μｍ以下であるとよい。
【００１４】
また、各接続金属板の表面には、前記単電池の正極部に接続する箇所と他の単電池の負極部に接続する箇所とに分けて前記アークスポット溶接が１点ずつ又は２点ずつ施工されているとすることもできる。特に、前記溶接金属部は、各接続金属板の表面から各単電池の正極部の肉厚途中及び負極部の肉厚途中まで形成されているとよい。
【００１５】
また、前記接続金属板は、前記アークスポット溶接の位置より前記接続金属板の中心側に２つ以上の曲がり部を前記正極部又は前記負極部又は前記正極部及び前記負極部の両方から上位方向に形成しているとよい。
【００１６】
また、本発明は、上記目的を達成するために、複数個の単電池を電気絶縁性の収納ケースに一列又は複数列に収納後に、各単電池の極間を各接続金属板によって連結する組電池の溶接方法において、前記接続金属板は、材質が銅製であり、各単電池の正極部と隣接する他の単電池の負極部との両面に前記接続金属板を各々配置し、前記接続金属板の片方と前記正極部との各重ね継手をアークスポット溶接によって各々溶融接合し、前記接続金属板の他方と前記負極部との各重ね継手をアークスポット溶接によって各々溶融接合することを特徴とする。
【００１７】
特に、前記アークスポット溶接は、非消耗性のタングステン電極を用いるアーク溶接であり、前記正極部の肉厚裏側，前記負極部の肉厚裏側まで溶かさない浅い溶け込みとなる溶接条件又はこれに該当する入熱条件を用い、前記接続金属板の表面から前記正極部の肉厚途中、前記負極部の肉厚途中まで各々溶融接合するとよい。
【００１８】
すなわち、本発明の組電池では、前記接続金属板は、材質が銅製であり、各単電池の正極部と隣接する他の単電池の負極部との両面に前記接続金属板を各々配置し、前記接続金属板の片方と前記正極部との各重ね継手、前記接続金属板の他方と前記負極部との各重ね継手がアークスポット溶接によって各々溶接されていることにより、良好な溶接品質及び引張強度の高い溶接部が得られ、電池極間の接続抵抗を小さく、電池充放電時の通電ロスが少ない組電池を得ることができる。特に、銅の電気抵抗はニッケル材や鋼材の電気抵抗と比べて格段に小さい（Ｃｕ：１.５５＜Ｎｉ：６.５８＜Ｆｅ：８.７１（×１０-6Ω・
cm））ため、銅製の接続金属板を使用することで、前記接続抵抗が小さくでき、また、ニッケル材より低コストで製作することができる。また、銅製の接続金属板であっても、アークスポット溶接によって確実に溶融接合することができる。なお、ジュール発熱方式の抵抗溶接（スポット溶接）では、電気抵抗の小さな銅の溶接が困難であり、適用することができない。
【００１９】
また、前記接続金属板は、板厚が０.４mm以上１.５mm以下であり、銅又は裏表面をニッケルメッキされた銅を用いることにより、耐食性を保持することができる。なお、接続金属板の板厚が０.４mm より薄いと、素材そのものの強度が低く、溶接部の強度が低く振動に弱い構造になってしまい、反対に、板厚が１.５mm より厚くなると、接続金属板への熱放散の増加によってアークスポット溶接ができなくなるので好ましくない。
【００２０】
前記単電池の正極部又は負極部は、板厚が０.４mm以上１.５mm以下であり、材質が鋼製又は低炭素鋼であり、表裏面にニッケルメッキすることにより、異材継手のアークスポット溶接であっても、Ｎｉメッキを媒体にして融点の低いＣｕと融点の高いＦｅとが結び付き、割れのない良好な極薄いＣｕ／Ｆｅの混合層が形成し、良好な溶接品質及び引張強度の高い溶接部を得ることができる。また、鋼製又は低炭素鋼であっても、Ｎｉメッキによって耐食性を高めることができる。前記Ｎｉメッキの厚みは、１μｍ以上１０μｍ以下であり、銅とＮｉメッキ付鋼との異材溶接が施工でき、割れのない良好な溶接部を得ることができる。
【００２１】
なお、前記単電池の正極部又は負極部の板厚が０.４mm より薄いと、素材そのものの強度が低く、溶接部の強度が低く振動に弱い構造になってしまい、反対に、板厚が１.５mm より厚くなると、深絞り成形加工が難しくなり、重量が増加するばかりでなく、アーク溶接も困難になるので好ましくない。また、Ｎｉメッキの厚みが０.１μｍ より薄いと、僅かなキズ等によって鋼面が露出し、耐食性が低下し易くなり、反対に、１０μｍより厚くなると、メッキ処理に時間がかかるばかりでなく、アーク溶接時に接合不足が生じ易くなるので好ましくない。
【００２２】
また、各接続金属板の表面には、前記単電池の正極部に接続する箇所と他の単電池の負極部に接続する箇所とに分けて前記アークスポット溶接が１点ずつ又は２点ずつ施工されていることにより、少ない溶接点数であっても、良好な溶接品質及び引張強度の高い溶接部が得られ、電池正負極間を確実に締結することができる。同時に、溶接工数を削減することもできる。
【００２３】
特に、前記溶接金属部は、各接続金属板の表面から各単電池の正極部の肉厚途中及び負極部の肉厚途中まで形成されていることにより、重ね継手の裏側まで溶けのない溶接部が確実に得られ、電池正負極部の材質が鋼製又は低炭素鋼であっても、継手裏側のＮｉメッキの確保によって耐食性を保持することができる。
【００２４】
また、前記接続金属板は、前記アークスポット溶接の位置から離れた箇所に２つ以上の曲がり部を前記正極部又は前記負極部又は前記正極部及び前記負極部の両方から上位方向に形成していることにより、組電池の一体化による拘束や自動車搭載稼働による振動などで電池溶接部に加わる応力を抑制することができる。
【００２５】
また、本発明の溶接方法では、前記接続金属板は、材質が銅製であり、各単電池の正極部と隣接する他の単電池の負極部との両面に前記接続金属板を各々配置し、前記接続金属板の片方と前記正極部との各重ね継手をアークスポット溶接によって各々溶融接合し、前記接続金属板の他方と前記負極部との各重ね継手をアークスポット溶接によって各々溶融接合することにより、上述したように、良好な溶接品質及び引張強度の高い溶接部が得られ、電池極間の接続抵抗が小さく、電池充放電時の通電ロスが少ない組電池を得ることができる。また、銅製の接続金属板の使用によって、ニッケル材より低コストで製作することができる。
【００２６】
前記アークスポット溶接は、非消耗性のタングステン電極を用いるアーク溶接であり、抵抗溶接が困難な銅材の溶接であっても、また、銅と鋼との異材重ね継手の溶接であっても、確実に溶融接合することができ、特に、Ｎｉメッキを媒体にして融点の低いＣｕと融点の高いＦｅとが結び付き、割れのない良好な極薄いＣｕ／Ｆｅの混合層が形成し、良好な溶接品質及び引張強度の高い溶接部を得ることができる。さらに、前記正極部の肉厚裏側、前記負極部の肉厚裏側まで溶かさない浅い溶け込みとなる溶接条件又はこれに該当する入熱条件を用い、前記接続金属板の表面から前記正極部の肉厚途中、前記負極部の肉厚途中まで各々溶融接合することにより、重ね継手の裏側まで溶けのない溶接部を確実に得ることができる。
【発明の効果】
【００２７】
本発明の組電池及びその溶接方法によれば、良好な溶接品質及び引張強度の高い溶接部が得られ、電池極間の接続抵抗が小さく、電池充放電時の通電ロスを減少できることにより、電池寿命を向上させることができる。
【発明を実施するための最良の形態】
【００２８】
以下、本発明の組電池及びその溶接方法について好ましい実施形態を図面に基づいて説明する。図１は、本発明の組電池に係わる単電池の配列と電池正負極間の接続及び電流経路の一実施例を示す説明図である。また、図２は、図１に示した電池正極間の接続状態の一実施例を示す上面図であり、図３は、図２に示した電池正極間の接続状態を示す断面図である。
【００２９】
図１に示すように、一組４０本の単電池２を電気絶縁性の収納ケース１に複数列に収納している。他の配列に変更しても良いし、また、単電池の本数が少ない場合には一列に配列することもできる。各単電池２は、円筒型のリチウム電池であり、電池正極部６と他の電池負極部７とが交互に隣接するように配置し、各接続金属板３によって直列に連結されており、組電池の稼働時には、電流経路１２の方向に高電流が出力できるようにしている。
【００３０】
図２及び図３に示すように、接続金属板３は、材質が銅製であり、単電池２の正極部６と他の単電池２の負極部７（電池底面）との両面に接触するように前記接続金属板３を各々配置し、前記接続金属板３の片方と電池正極部６との重ね継手、前記接続金属板３の他方と電池負極部との重ね継手がアークスポット溶接によって各々溶接されている。各接続金属板３の表面には、アークスポット溶接の施工による溶接部５が電池正極部６側に２点ずつ、電池負極部７側に２点ずつ形成されている。この溶接部５を１点ずつ形成することもできる。
【００３１】
アークスポット溶接によって各々溶接されていることにより、良好な溶接品質及び引張強度の高い溶接部５が得られ、電池極間の接続抵抗を小さく、電池充放電時の通電ロスが少ない組電池を得ることができる。特に、銅の電気抵抗はニッケル材や鋼材の電気抵抗と比べて格段に小さい(Ｃｕ：１.５５＜Ｎｉ：６.５８＜Ｆｅ：８.７１(×１０-6Ω・cm))ため、銅製の接続金属板３を使用することで、接続抵抗が格段に小さくでき、また、ニッケル材より低コストで製作することができる。また、銅製の接続金属板３であっても、アークスポット溶接によって確実に溶融接合することができる。なお、ジュール発熱方式の抵抗溶接（スポット溶接）は、電気抵抗の小さな銅の溶接が困難であり、適用することができない。
【００３２】
接続金属板３は、板厚が０.４mm以上１.５mm以下であり、銅製のままか或いは銅製の表裏面にＮｉメッキが施されており、耐食性を保持することができる。なお、接続金属板３の板厚が０.４mm より薄いと、素材そのものの強度が低く、溶接部の強度が低く振動に弱い構造になってしまい、反対に、板厚が１.５mm より厚くなると、接続金属板３への熱放散の増加によってアークスポット溶接ができなくなるので好ましくない。また、前記接続金属板３には、溶接部５の位置から離れた箇所に２つ以上の曲がり部４を上位方向に形成している。この曲がり部４の形成により、組電池の一体化による拘束や自動車搭載稼働による振動などで溶接部５に加わる応力を抑制することができる。
【００３３】
一方、各単電池２は、正極部６及び負極部７を除く外周囲を薄い絶縁シートでシールされており、また、絶縁材のブロック枠８によって事前に区分けされ、アーク溶接が施工できるように正極部６及び負極部７を露出させている。単電池２の金属容器や負極部７及び正極部６は、板厚が０.４mm以上１.５mm以下であり、材質が鋼製又は低酸素鋼であり、表裏面にＮｉメッキが施されており、耐食性を高めている。Ｎｉメッキの厚みは、１μｍ以上１０μｍ以下であり、銅とＮｉメッキ付鋼との異材溶接が施工でき、割れのない良好な溶接部を得ることができる。なお、前記単電池の正極部又は負極部の板厚が０.４mm より薄いと、素材そのものの強度が低く、溶接部の強度が低く振動に弱い構造になってしまい、反対に、板厚が１.５mm より厚くなると、深絞り成形加工が難しくなり、重量が増加するばかりでなく、アーク溶接も困難になるので好ましくない。また、Ｎｉメッキの厚みが０.１μｍ より薄いと、僅かなキズ等によって鋼面が露出し、耐食性が低下し易くなり、反対に、１０μｍより厚くなると、メッキ処理に時間がかかるばかりでなく、アーク溶接時に接合不足が生じ易くなるので好ましくない。図１〜図３に示した実施例の単電池２又は組電池は、リチウム電池であるが、ニッケル水素電池等の他の電池であってもよく、本発明の溶接方法を行うことにより、上述したように、良好な溶接品質及び引張強度の高い溶接部５が得られ、電池極間の接続抵抗を小さく、電池充放電時の通電ロスが少ない組電池を得ることができる。
【００３４】
表１は、電池正負極間の接続抵抗を測定した結果の一実施例であり、Ｎｉメッキ付銅材の接続金属板をアーク溶接したものと、ニッケル材の接続金属板を抵抗溶接したものとを示している。接続抵抗の測定にはハイテスタを使用し、図２中に示したように、交流４端子法により単電池２の正負極間（ＡＢ点間）の抵抗値を測定した。表１に示すように、銅製の接続金属板を２点溶接（アーク溶接）した正負極間の接続抵抗（３個測定の平均値）は、０.２７ｍΩ であり、Ｎｉ製の接続金属板を４点溶接（従来の抵抗溶接）した正負極間の接続抵抗(０.７６ｍΩ)と比べて約１／３であり、また、１点溶接の場合でも０.３９ｍΩと小さい結果になっている。２点溶接と１点溶接との接続抵抗が異なる理由としては、接合断面積の大きさの違いが考えられる。このように、銅製の接続金属板を使用することによって、電池正負極間の接続抵抗が小さくなり、図１に示した組電池における電池充放電時の通電ロスを大幅に軽減でき、電池寿命向上に寄与することができる。また、ニッケル材より低コストで製作することができる。
【００３５】
【表１】
2008123768.tif 000003
【００３６】
図４は、電池極間の重ね継手部をアークスポット溶接する工程を示す断面図及び溶接電流と時間の関係を示す線図であり、（１）上側の接続金属板のアーク加熱、（２）接続金属板の溶融、（３）下側の電池正極部又は負極部との溶融接合、（４）時間経過の電流波形の様子をそれぞれ示している。この実施例で用いているアーク熱源は、非消耗性のタングステン電極９を用いるアーク１０であり、所定の溶接条件（電流と溶接時間）を溶接電源に設定して出力させている。図示していないシールドガス（Ａｒガス）流出の雰囲気内でアーク１０を発生させ、図４（４）に示すように所定時間Ｔ（ｍｓ）の電流Ｉ（Ａ）を出力させる。図４（１）及び図２（２）に示すように、最初に上側の接続金属板３がアーク加熱して溶融し、次に、図４（３）に示すように、熱伝導及びアーク力によって上側の溶融部と下側の電池正極部６又は負極部７とが溶融接合１１する。下板の裏側まで溶かさない短い時間の寸止め溶接であり、アーク消去直後に凝固し、裏溶けや割れのない品質良好な溶接部５を得ることができる。また、銅製の接続金属板３と鋼製の正極部６又は負極部７との異材重ね継手の溶接であっても、確実に溶融接合することができ、特に、Ｎｉメッキを媒体にして融点の低いＣｕと融点の高いＦｅとが結び付き（金属の融点：Ｃｕ：
１０８３＜Ｎｉ：１４５５＜Ｆｅ：１５３９℃）、割れのない良好な極薄いＣｕ／Ｆｅの混合層が形成し、良好な溶接品質及び引張強度の高い溶接部を得ることができる。鋼製の正極部６又は負極部７（下板側）の裏表面がＮｉメッキ処理されていれば、上板側の接続金属板３が銅製のまま（Ｎｉメッキなし）でも、或いはＮｉメッキありでも、アーク溶接による異材溶接が各々施工可能であり、割れのない品質良好な溶接部を得ることができる。
【００３７】
また、図４に示したアークスポット溶接では、電池正極部６の肉厚裏側，負極部７の肉厚裏側まで溶かさない浅い溶け込みとなる溶接条件又はこれに該当する入熱条件を用いており、上側の接続金属板３の表面から前記正極部６の肉厚途中、前記負極部７の肉厚途中まで溶融接合するように溶接している。下側の正極部６及び負極部７の溶け込み深さは、０.１mm 以上板厚の４／５以下であれば良い。下板裏側まで溶かさない寸止め溶接を行うことにより、裏溶けや割れのない品質良好な溶接部５を得ることができ、下板裏側のＮｉメッキが残存して耐食性を保持することができる。なお、前記溶け込み深さが０.１mm より少ないと、溶接不足が生じ易く、溶接部の強度が低くなり、反対に、溶け込み深さが板厚の４／５より大きくなると、裏溶けが生じ易くなるので好ましくない。
【００３８】
溶接箇所の接続金属板３は、平坦であるが、裏面に突起（凸部）を形成した接続金属板を用いてもよく、本発明の溶接方法を行うことにより、上述したように、良好な溶接品質及び引張強度の高い溶接部５が得られ、電池極間の接続抵抗を小さく、電池充放電時の通電ロスが少ない組電池を得ることができる。
【００３９】
図５は、電池溶接におけるアーク溶接の電流とアーク電圧，適正時間及び入熱量の関係を示す一実施例である。板厚０.８mm の接続金属板３（Ｎｉメッキ付銅）と板厚０.８mmの正極部６（Ｎｉメッキ付鋼）との異材溶接であり、裏溶けのない溶融接合１１が可能な適正条件を示している。アークスポット溶接では、高い電流Ｉを使用すると短時間及び低入熱量で溶融接合し、低い電流Ｉを使用すると、アーク力及び熱伝導の低下により、溶融接合可能な適正時間Ｔ及び入熱量Ｑが増加している。アーク電圧Ｖａは電流Ｉの大きさに応じて上昇している。入熱量Ｑ（Ｊ）は、電流Ｉ（Ａ）とアーク電圧Ｖａ（Ｖ）及び時間Ｔ（ｍｓ）から算出（Ｑ＝Ｉ＊Ｖａ＊Ｔ／１０００）することができる。
【００４０】
板厚が０.８mmより薄い０.５mmの正極部６又は負極部７を溶融接合する場合は、図５に示したアーク溶接の電流と時間の関係より短い適正時間を設定し、反対に、板厚を１mmに厚くする場合には、前記適正時間を長く設定するとよい。使用する板厚に適した溶接条件を用いて溶接施工することにより、裏溶けや割れのない品質良好な溶接部５を得ることができる。また、継手部に少しのギャップがあっても、容易に溶融接合することができる。
【００４１】
図６は、アークスポット溶接した２点溶接部の断面積と引張強度の関係を示す一実施例である。断面積Ｓは、溶接電流や時間を変えて変化させており、引張試験後の破断面から寸法測定して算出した値である。図６に示すように、２点溶接部の引張強度Ｆ(破断荷重)は、断面積Ｓの大きさにほぼ比例増加している。接合面Ｓが５mm2 未満の場合は、接合面から破断し、引張強度Ｆが低く（６５０Ｎ未満）、５≦Ｓ≦８mm2 の場合には、上板溶融部から破断し、高い引張強度（６５０≦Ｆ≦１２００Ｎ）を得ることができる。接合面Ｓが８mm2 より大きくなると、引張強度がさらに増加するが、入熱過大になって裏溶けに至る。
【００４２】
このように、本発明の組電池及びその溶接方法によれば、電池極間の接続抵抗が小さく、電池充放電時の通電ロスを減少することができる。また、抵抗溶接が困難な銅材の溶接、銅と鋼材との異材重ね継手の溶接であっても、アーク溶接によって良好な溶接品質及び引張強度の高い溶接部を得ることができる。
【図面の簡単な説明】
【００４３】
【図１】本発明の組電池に係わる単電池の配列と電池正負極間の接続及び電流経路の一実施例を示す説明図である。
【図２】本発明の組電池及びその溶接方法に係わる電池正負極間の接続状態の一実施例を示す上面図である。
【図３】図２に示した電池正負極間の接続状態を示す断面図である。
【図４】電池極間の重ね継手部をアークスポット溶接する工程を示す断面図及び溶接電流と時間の関係を示す線図である。
【図５】電池溶接におけるアーク溶接の電流とアーク電圧，適正時間及び入熱量の関係を示す一実施例である。
【図６】アークスポット溶接した２点溶接部の断面積と引張強度の関係を示す一実施例である。
【符号の説明】
【００４４】
１…収納ケース、２…単電池、３…接続金属板、４…曲がり部、５…溶接部、６…正極部、７…負極部、８…ブロック枠、９…タングステン電極、１０…アーク、１１…溶融接合。
【図１】
2008123768.tif 000004
【図２】
2008123768.tif 000005
【図３】
2008123768.tif 000006
【図４】
2008123768.tif 000007
【図５】
2008123768.tif 000008
【図６】
2008123768.tif 000009